(57)【特許請求の範囲】
【請求項１】
アルミキルド鋼からなる溶鋼であって、石灰窒素を基剤とする溶鋼用窒素添加剤に金属Ａｌ粉を３５〜４０ｍａｓｓ％配合した材料を鉄被覆してワイヤ状にした溶鋼用ワイヤ状窒素添加剤を前記溶鋼へ添加することにより窒素を１００ｍａｓｓｐｐｍ以上含有させることを特徴とする溶鋼への窒素添加方法。
【請求項２】
前記添加は、ＲＨ脱ガス処理後の大気圧下で行うことを特徴とする請求項１記載の溶鋼への窒素添加方法。
【発明の詳細な説明】
【０００１】
【発明の属する技術分野】
本発明は、溶鋼への窒素添加方法に関し、特に、鋼の精錬工程において窒素成分の調整を容易化するための新規な改良に関する。
【０００２】
【従来の技術】
従来、周知のように、窒素は合金要素として材料特性、特に強度および靭性を改善するために鋼中に添加されているが、この鋼中に存在する固溶窒素は、Ａｌめっき時に母材とめっき相の境界面においてＡｌＮを生成するため、Ａｌめっきの耐黒変性を向上させることが知られている。しかしながら連続鋳造にて製造する場合には、通常Ａｌ脱酸を行っており、このＡｌとＮの反応により圧延・焼鈍時に前記ＡｌＮが析出し、固溶窒素が減少する。この固溶窒素を確保するため、低Ａｌ高Ｎとすることが望まれる鋼種がある。
従来、窒素〔Ｎ〕＝１００〜１３０ｍａｓｓｐｐｍまで加窒を行う場合には、転炉出鋼時に石灰窒素をブリケット状にしたものである窒化ブリケットを投入し、ＲＨ脱ガスにおいて還流ガスに窒素を使用すると共に、窒素ブリケット、ＮＭｎを添加している。しかしこの場合、窒素ブリケット、ＮＭｎの比重は溶鋼に比べて小さいため、溶鋼表面を浮遊し、さらに真空下であるため、歩留まりは小さく、窒素還流ガスに依存しているところが大きい。そのためＲＨ脱ガス処理時間が長くなる傾向にある。
また更なる他の手法として、石灰窒素をワイヤ状としたものを添加する方法がある。この場合、スラグが溶鋼中に混合され、酸素がスラグから溶鋼へ侵入するため、溶鋼へ侵入した酸素は〔Ｓｏｌ．Ａｌ〕と反応し、〔Ｓｏｌ．Ａｌ〕が減少していた。この〔Ｓｏｌ．Ａｌ〕が低過ぎる場合、取鍋やタンディッシュにおいて侵入する酸素により、リミングアクション（未脱酸状態）の発生を招き、連続鋳造においてブレークアウトのトラブルを生じる可能性がある。
【０００３】
【発明が解決しようとする課題】
従来の溶鋼への窒素添加方法は、以上のように構成されていたため、次のような課題が存在していた。
すなわち、ＲＨ脱ガス設備において加窒処理を行う場合、窒素の挙動を確認しながらの処理となるため、処理時間が長く、浸漬管の溶損が大きくなる。また石灰窒素をワイヤ状としたものを溶鋼へ添加する場合、スラグから溶鋼中へ酸素が供給されるため、〔Ｓｏｌ．Ａｌ〕が減少することによる未脱酸状態の発生となっていた。
【０００４】
本発明は、以上のような課題を解決するためになされたもので、特に、精錬工程において窒素成分の調整を容易化するようにした溶鋼への窒素添加方法を提供することを目的とする。
【０００５】
【課題を解決するための手段】
本発明による溶鋼への窒素添加方法は、アルミキルド鋼からなる溶鋼であって、石灰窒素を基剤とする溶鋼用窒素添加剤に金属Ａｌ粉を３５〜４０ｍａｓｓ％配合した材料を鉄被覆してワイヤ状にした溶鋼用ワイヤ状窒素添加剤を前記溶鋼へ添加することにより窒素を１００ｍａｓｓｐｐｍ以上含有させる方法であり、さらに、前記添加は、ＲＨ脱ガス処理後の大気圧下で行う方法である。
【０００６】
【発明の実施の形態】
以下、図面と共に本発明による溶鋼への窒素添加方法の好適な実施の形態について説明する。
まず、図１で示されるように、アルミで脱酸したアルミキルド鋼からなる溶鋼５に窒素を１００ｍａｓｓｐｐｍ以上含有させるために、金属Ａｌ粉を３５〜４０ｍａｓｓ％配合し残りを石灰窒素として鉄被覆しワイヤ状にした溶鋼用ワイヤ状窒素添加剤４の投入速度を調整しワイヤ溶解位置が溶鋼５の深さの２／３から３／４になるようにして溶鋼５へ窒素を添加する。なお、この場合、前記溶鋼用ワイヤ状窒素添加剤４は、ワイヤフィーダー機７と取鍋６の集塵蓋３との間に接続されＡｒガス１が供給されたガイドパイプ２を介して溶鋼５中へ供給されるように供給されている。従って、アルミと窒素を同一ワイヤに包み込んで溶鋼５中に溶解させているため、アルミが溶解しアルミ濃度の高い溶鋼中では窒素の溶解度が高くなり鋼中への窒素添加歩留まりが向上する。
なお、アルミ配合なしの窒素ワイヤを用いて溶鋼に添加した場合、ワイヤ投入前後での鋼中Ａｌの変化はワイヤ投入前が０．０２１ｍａｓｓ％で投入後は０．００７ｍａｓｓ％と減少した。このワイヤ投入に要した時間は３分であり、このことから、溶鋼へ添加する窒素添加剤をＡｌ純分供給速度に換算して０．０９〜０．１０ｋｇ／ｔ−溶鋼／分の供給速度で溶鋼へ添加した。ここでＡｌの歩留りを５０％とした。
【０００７】
また、窒素添加の熱力学的検討をすると、次の数１の（１）式及び（２）式に示す製鋼反応の推奨平衡値（日本学術振興会製鋼１９委員会編）に記されているように、溶鋼中に窒素を添加した場合（１）式の反応により吸窒が進行する。
【０００８】
【数１】
0003976439.tif 000002
【０００９】
鉄鋼便覧Ｉ基礎（１９８１）Ｐ１５９より、酸素濃度が小さいほどｆNは小さくなる。一方、酸素濃度はＡｌ濃度に反比例することが知られている。
そこで、溶鋼へワイヤ投入中、局所的にＡｌ濃度が高くなり、酸素濃度が小さくなるため、窒素活量係数が小さくなる。その結果、局所的に平衡窒素濃度が高くなり窒素の溶解度が増すことになる。
さらに、溶鋼用ワイヤ状窒素添加剤４に金属Ａｌ粉を配合したことにより、金属Ａｌ粉はスラグより侵入する酸素により〔Ｓｏｌ．Ａｌ〕が消費されるため、これを補完する役割を果たす。
更に、金属Ａｌ粉の配合組成を３５〜４０ｍａｓｓ％と最適な範囲に限定しているが、ここで最適な範囲とは、種々実験の結果、加窒挙動と〔Ｓｏｌ．Ａｌ〕挙動を安定して得ることができる範囲を意味するものである。
【００１０】
（実施例１）
９０ｔ溶鋼取鍋において、表１の第１表に示す化学組成に調整した溶鋼を用いて加窒実験を行った。加窒後目標成分は〔Ｎ〕１００〜１３０ｍａｓｓｐｐｍ，〔Ｓｏｌ．Ａｌ〕０．００４〜０．０１２ｍａｓｓ％とした。
【００１１】
【表１】
0003976439.tif 000003
【００１２】
次に、表２の第２表に処理工程を示す。転炉において取鍋に窒化ブリケットを入置きし、取鍋へ出鋼した。
ＲＨ脱ガスでは還流ガスとして窒素ガスを使用し、窒素化合物の添加は行わない。その後前記溶鋼用ワイヤ状窒素添加剤４を添加し連続鋳造した。この溶鋼用ワイヤ状窒素添加剤４の投入条件を表３の第３表に示す。
溶鋼用ワイヤ状窒素添加剤４として、石灰窒素６３ｍａｓｓ％、金属Ａｌ粉３７ｍａｓｓ％に配合した混合粉を使用した。この窒素添加剤４を鉄被覆してワイヤ状とし、ワイヤフィーダー法で投入した。ワイヤ送給速度は、ワイヤフィーダー機７により３００ｍ／ｍｉｎに調整した。この時のＡｌ供給速度は０．０９ｋｇ／ｔ−溶鋼／分に相当する。
【００１３】
【表２】
0003976439.tif 000004
【００１４】
【表３】
0003976439.tif 000005
【００１５】
表４の第４表に溶鋼中の窒素濃度およびＳｏｌ・Ａｌ濃度の変化を示す。ワイヤ投入前の〔Ｎ〕はＲＨ脱ガスで窒素還流ガスにより、７０ｍａｓｓｐｐｍとなっていた。ワイヤ投入により１２５ｍａｓｓｐｐｍとなり、最終成分では１３０ｍａｓｓｐｐｍであった。一方、Ｓｏｌ・Ａｌはワイヤ投入前後では変動せず、鋳造時に０．００９ｍａｓｓ％となった。
【００１６】
【表４】
0003976439.tif 000006
【００１７】
（比較例１）
実施例１と同様の溶鋼を用いて加窒実験を行った。ここでは窒素添加剤として金属Ａｌを混合していないものを使用した。すなわち石灰窒素１００ｍａｓｓ％である。この混合粉を鉄被覆したワイヤを投入速度３００ｍ／ｍｉｎで投入した。処理工程は前述の実施例１と同様の工程とした。ワイヤの投入条件も前述の第２表の実施例１と同じとした。
実験結果は前述の第３表に示す通りであり、実施例１と同様に加窒することができたが、ワイヤ投入により、Ｓｏｌ・Ａｌが低減しており、鋳造時には０．００４ｍａｓｓ％以下となった。
【００１８】
（比較例２）
前述の第２表に処理工程を示すが、転炉において、炉の傾動を繰り返すローテーションを３分間行い、計画再吹錬とした。取鍋内に予め窒化ブリケットを入置きし、出鋼し、〔Ｎ〕レベルを実施例１のＲＨ脱ガス設備で出鍋相当に調整した。ＲＨ脱ガス設備では、実施例１と同様に還流ガスとして窒素ガスを使用するとともに、窒化ブリケット、ＮＭｎの窒素化合物を添加した。成分確認後、出鍋・連続鋳造した。
実験結果を表５の第５表に示す。〔Ｓｏｌ．Ａｌ〕成分はＴＤにおいて目標範囲とすることができた。一方、〔Ｎ〕については、６０分のＲＨ脱ガス処理を実施したにもかかわらず、目標範囲を得ることができなかった。
【００１９】
【表５】
0003976439.tif 000007
【００２０】
【発明の効果】
本発明による溶鋼への窒素添加方法は、以上のように構成されているため、次のような効果を得ることができる。
すなわち、石灰窒素を基剤とする溶鋼用窒素添加剤に金属Ａｌ粉を３５〜４０ｍａｓｓ％配合した材料を鉄被覆してワイヤ状にした溶鋼用ワイヤ状窒素添加剤を用いているため、成分調整が困難な窒素成分を容易に調整することができる。また、Ｓｏｌ．Ａｌの低下を同時に補完するため、Ａｌ成分範囲の低い鋼種にも適用することが可能である。
【図面の簡単な説明】
【図１】溶鋼へ窒素材を添加する模式図である。
【符号の説明】
１    Ａｒガス
２    ガイドパイプ
３    集塵蓋
４    溶鋼用ワイヤ状窒素添加剤
５    溶鋼
６    取鍋
７    ワイヤフィーダー機
【図１】
0003976439.tif 000008